(57)【要約】【課題】  外科手術時だけ生体内で接着剤として有効に働くが、生体の修復が終了する時期には速やかに分解するような特性を有する外科用接着剤として好適な医療用接着剤を提供する。【解決手段】  ポリオール（Ａ）とポリイソシアネート（Ｂ）との付加体であるイソシアネート基含有ウレタンプレポリマーからなる医療用接着剤において、ポリオール（Ａ）がオキシエチレン基（ａ）と化学式（１）で表される有機基（ｂ）並びに化学式（２）で表される有機基（ｃ）及び／又は化学式（３）で表される有機基（ｄ）とを有してなることを特徴とする医療用接着剤を用いる。【化１】2004261590.tif 000008【化２】2004261590.tif 000009【化３】2004261590.tif 000010【選択図】  なし【特許請求の範囲】
【請求項１】
ポリオール（Ａ）とポリイソシアネート（Ｂ）との付加体であるイソシアネート基含有ウレタンプレポリマーからなる医療用接着剤において、ポリオール（Ａ）が、オキシエチレン基（ａ）と化学式（１）で表される有機基（ｂ）並びに化学式（２）で表される有機基（ｃ）及び／又は化学式（３）で表される有機基（ｄ）とを有してなることを特徴とする医療用接着剤。
【化１】
2004261590.tif 000005
【化２】
2004261590.tif 000006
【化３】
2004261590.tif 000007
【請求項２】
ポリオール（Ａ）中のオキシエチレン基含量が、（Ａ）の重量に基づいて２０〜９５重量％である請求項１に記載の医療用接着剤。
【発明の詳細な説明】
【技術分野】
【０００１】
本発明は医療用接着剤に関する。更に詳しくは、生体内で一定期間経過後、容易に分解する外科用等の医療用として好適な接着剤に関する。
【背景技術】
【０００２】
血管や実質臓器の接合や止血のために外科手術に際して用いる医療用接着剤は、生体にとって異物である。従って、必要な期間だけ生体内で接着剤として働き、生体の修復が終了する時期には分解して無くなるような接着剤が望ましい。
従来、このような分解性を有する医療用接着剤としては、ε-カプロラクトン又はラクチドの開環重合によって得られたポリエステルポリオールと芳香族系ポリイソシアネートとの反応で得られるウレタンプレポリマーが知られている（特許文献１）。
【特許文献１】米国特許第４，８０４，６９１号明細書
【発明の開示】
【発明が解決しようとする課題】
【０００３】
しかしながら、上記接着剤は生体内でのエステル結合の加水分解性が低く、生体の修復後も長期間にわたって患部に接着剤が残るという問題があった。すなわち、本発明の目的は、生体の修復と共に速やかに分解して消失し得る医療用接着剤を提供することである。
【課題を解決するための手段】
【０００４】
本発明者らは、上記目的を達成すべく鋭意検討した結果、本発明に到達した。すなわち本発明の医療用接着剤の特徴は、ポリオール（Ａ）とポリイソシアネート（Ｂ）との付加体であるイソシアネート基含有ウレタンプレポリマーからなる医療用接着剤において、ポリオール（Ａ）が、オキシエチレン基（ａ）と化学式（１）で表される有機基（ｂ）並びに化学式（２）で表される有機基（ｃ）及び／又は化学式（３）で表される有機基（ｄ）とを有してなる点にある。
【０００５】
【化１】
2004261590.tif 000002
【化２】
2004261590.tif 000003
【化３】
2004261590.tif 000004
【発明の効果】
【０００６】
分解性を有しているといわれている従来のウレタンプレポリマー系医療用接着剤（例えば、比較例２の接着剤）は、生体内における分解が遅いため、数年に渡って使用部位に残っているのが実状であり、このような長期間に渡って使用時のままの形状の物が存在していることにより、発ガン等生体への悪影響が懸念される。
これに対して、本発明の医療用接着剤は、生体患部の修復後、長期間に渡って患部に残ることなく速やかに分解消失する効果を有しており、安全性の面でも優れている。更に、本発明の医療用接着剤は、分解性という上記特徴以外に、基本的性能である硬化速度、生体組織との結合性及び生体組織の動きに追従可能な柔軟性の３点についても満足しており、手術をはじめとする医療行為における安全性と確実性を大幅に高める効果を有している。
【発明を実施するための最良の形態】
【０００７】
ポリオール（Ａ）としては、オキシエチレン基（ａ）と有機基（ｂ）と有機基（ｃ）とを有してなるポリオール（Ａ１）、オキシエチレン基（ａ）と有機基（ｂ）と有機基（ｄ）とを有してなるポリオール（Ａ２）、及びオキシエチレン基（ａ）と有機基（ｂ）と有機基（ｃ）と有機基（ｄ）とを有してなるポリオール（Ａ３）が含まれる。
オキシエチレン基（ａ）と化学式（１）で表される有機基（ｂ）並びに化学式（２）で表される有機基（ｃ）及び／又は化学式（３）で表される有機基（ｄ）とを有するポリオール（Ａ）としては、例えばオキシエチレン基を有するポリエーテルポリオール（ａａ）とε−カプロラクトン（ｂｂ）並びにトリメチレンカーボネート（ｃｃ）及び／又はＬ−ラクチド（ｄｄ）とを開環重合させることにより得ることができる。
なお、オキシエチレン基（ａ）はエチレンオキシドにより、化学式（１）で表される有機基（ｂ）はε−カプロラクトン（ｂｂ）により、化学式（２）で表される有機基（ｃ）はトリメチレンカーボネート（ｃｃ）により、また化学式（３）で表される有機基（ｄ）はＬ−ラクチド（ｄｄ）により形成され得る。
すなわち、ポリオール（Ａ１）は、オキシエチレン基を有するポリエーテルポリオール（ａａ）とε−カプロラクトン（ｂｂ）とトリメチレンカーボネート（ｃｃ）とを開環重合させることにより製造され得る。また、ポリオール（Ａ２）は、オキシエチレン基を有するポリエーテルポリオール（ａａ）とε−カプロラクトン（ｂｂ）とＬ−ラクチド（ｄｄ）とを開環重合させることにより製造され得る。また、ポリオール（Ａ３）は、オキシエチレン基を有するポリエーテルポリオール（ａａ）とε−カプロラクトン（ｂｂ）とトリメチレンカーボネート（ｃｃ）とＬ−ラクチド（ｄｄ）とを開環重合させることにより製造され得る。
【０００８】
オキシエチレン基（ａ）を有するポリエーテルポリオール（ａａ）としては、少なくとも２個の活性水素を有する化合物のアルキレンオキシド（共）付加体等が使用できる。アルキレンオキシドとしては、炭素数２〜８のアルキレンオキシド（エチレンオキシド、１，２−又は１，３−プロピレンオキシド、１，２−、１，３−、２，３−又は１，４−ブチレンオキシド、テトラヒドロフラン及びスチレンオキシド等）、及び炭素数２〜８のフルオロアルキレンオキシド（１，１−ジフルオロエチレンオキシド、テトラフルオロエチレンオキシド、３，３，３−トリフルオロプロピレンオキシド、パーフルオロプロピレンオキシド、パーフルオロブチレンオキシド、パーフルオロテトラヒドロフラン及びパーフルオロスチレンオキシド等）等が挙げられる。アルキレンオキシドとしては、エチレンオキシド及び１，２−プロピレンオキシドが好ましく、エチレンオキシド単独及びエチレンオキシドと１，２−プロピレンオキシドとの混合物が更に好ましい。
また、共付加体の場合、その付加形式はランダム、ブロック及びこれらの組合せのいずれでもよいが、好ましくはランダムである。
【０００９】
共付加体の場合、オキシエチレン基の含有量（重量％）は、共付加体｛ポリエーテルポリオール（ａａ）｝の重量に基づいて、３０以上が好ましく、更に好ましくは５０以上、特に好ましくは６０以上、最も好ましくは７０以上であり、また９９以下が好ましく、さらに好ましくは９８以下、特に好ましくは９５以下、最も好ましくは９０以下である。この範囲内であると、接着剤の吸水性が更に高くなり、接着強度（特に初期接着強度）、硬化速度及び接着剤の分解性が更に高くなりやすい。
【００１０】
少なくとも２個の活性水素を有する化合物としては、水、ジオール、３〜６価のポリオール、ジカルボン酸、３〜４価のポリカルボン酸、モノアミン、ポリアミン、ポリチオール、ヒドロキシカルボン酸、ヒロドキシアミン、アミノカルボン酸及び糖類等が使用できる。尚、活性水素を２個有する化合物を用いた場合には２価のポリエーテルポリオールが得られ、活性水素を３個以上有する化合物を用いた場合には３価以上のポリエーテルポリオールが得られる。
【００１１】
ジオールとしては、炭素数２〜３０のアルキレングリコール（エチレングリコール、１，２−プロピレングリコール、１，３−プロピレングリコール、１，４−ブタンジオール、１，６−ヘキサンジオール、オクタンジオール、デカンジオール、ドデカンジオール、テトラデカンジオール、ネオペンチルグリコール、２，２−ジエチル−１，３−プロパンジオール、オクタデカンジオール、エイコサンジオール及びトリコサンジオール等）；炭素数６〜２４の脂環式ジオール（１，４−シクロヘキサンジメタノール及び水素添加ビスフェノールＡ｛２，２−ビス（４−ヒドロキシフェニル）プロパン｝等）；炭素数１５〜３０のビスフェノール（ビスフェノールＡ、ビスフェノールＦ及びビスフェノールＳ等）；ジヒドロキシベンゼン（カテコール及びハイドロキノン等）等が用いられる。
【００１２】
３〜６価のポリオールとしては、炭素数３〜２０の脂肪族多価（３〜６価）アルコール（グリセリン、ジグリセリン、トリグリセリン、テトラグリセリン、トリメチロールエタン、トリメチロールプロパン、ペンタエリスリトール、ジペンタエリスリトール、ソルビタン及びソルビトール等）等が用いられる。
【００１３】
ジカルボン酸としては、炭素数４〜３２のアルカンジカルボン酸（コハク酸、アジピン酸、セバシン酸、ドデセニルコハク酸、アゼライン酸、セバシン酸、ドデカンジカルボン酸、オクタデカンジカルボン酸、ドデシルコハク酸及びオクタデシルコハク酸等）；炭素数４〜３２のアルケンジカルボン酸（マレイン酸、フマール酸、シトラコン酸、メサコン酸、ダイマー酸、ドデセニルコハク酸及びペンタデセニルコハク酸等）；炭素数８〜２０の芳香族ジカルボン酸（フタル酸、イソフタル酸、テレフタル酸及びナフタレンジカルボン酸等）等が用いられる。
【００１４】
３〜４価のポリカルボン酸としては、炭素数９〜２０の芳香族ポリカルボン酸（トリメリット酸及びピロメリット酸等）及び炭素数９〜２０の脂肪族ポリカルボン酸（ヘキサントリカルボン酸等）等が用いられる。
【００１５】
モノアミンとしては、炭素数１〜２０の脂肪族アミン｛炭素数１〜２０のアルキルアミン（メチルアミン、エチルアミン、プロピルアミン、ヘキシルアミン、ドデシルアミン及びエイコシルアミン等）等｝、炭素数４〜１５の脂環式アミン（シクロヘキシルアミン等）；炭素数４〜１５の複素環式アミン（２−ベンゾフランアミン及び４−キノリルアミン等）；炭素数６〜１５の芳香環含有脂肪族アミン（ベンジルアミン及びナフチルエチルアミン等）；炭素数６〜１５の芳香族アミン（アニリン及びナフチルアミン等）等が用いられる。
【００１６】
ポリアミンとしては、炭素数２〜１８の脂肪族ポリアミン｛炭素数２〜１２のアルキレンジアミン（エチレンジアミン、プロピレンジアミン、トリメチレンジアミン、ヘキサメチレンジアミン及びウンデシレンジアミン等）及びポリアルキレン（炭素数２〜６）ポリアミン（ジエチレントリアミン、ジプロピレントリアミン、ジヘキシレントリアミン、トリエチレンテトラミン及びペンタエチレンヘキサミン等）等｝、炭素数４〜１５の脂環式ポリアミン（１，３−シクロヘキサンジアミン、イソホロンジアミン及びビス（４−アミノシクロヘキシル）メタン）；炭素数４〜１５の複素環式ポリアミン（イミダゾリジン、ピラゾリジン、ピペラジン、Ｎ−アミノエチルピペラジン及び１，４−ジアミノエチルピペラジン等）；炭素数８〜１５の芳香環含有脂肪族アミン（ビス（アミノメチル）ベンゼン及び１，４−ビス（アミノメチル）テトラクロロベンゼン等）；炭素数６〜２０の芳香族ポリアミン（フェニレンジアミン、ナフチレンジアミン、ビス（アミノフェニル）メタン、４−アミノフェニル−２−クロロアニリン及び１−メチル−２−メチルアミノ−４−アミノベンゼン等）等が用いられる。
【００１７】
ポリチオールとしては、炭素数１〜２４のポリチオール（メタンジチオール、エタンジチオール、１，４−ブタンジチオール及び１，６−ヘキサンジチオール、１，２，３−プロパントリチオール等）等が用いられる。
【００１８】
ヒドロキシカルボン酸としては、炭素数２〜１２の脂肪族ヒドロキシカルボン酸（グリコール酸、乳酸、ω−オキシカプロン酸、ω−オキシエナント酸、ω−オキシカプリル酸、ω−オキシペラルゴン酸、ω−オキシカプリン酸、１１−オキシウンデカン酸及び１２−オキシドデカン酸等）等が用いられる。
【００１９】
ヒドロキシアミンとしては、炭素数２〜１２のヒドロキシアミン（２−アミノエタノール、３−アミノプロパノール、１−アミノ−２−プロパノール、４−アミノブタノール、５−アミノペンタノール、６−アミノヘキサノール及び３−アミノメチル−３，５，５−トリメチルシクロヘキサノール等）等が用いられる。
【００２０】
アミノカルボン酸としては、炭素数２〜１２のアミノカルボン酸（グリシン、アラニン、バリン、ロイシン、イソロイシン、フェニルアラニン等のアミノ酸、ω−アミノカプロン酸、ω−アミノエナント酸、ω−アミノカプリル酸、ω−アミノペラルゴン酸、ω−アミノカプリン酸、１１−アミノウンデカン酸及び１２−アミノドデカン酸等）等が用いられる。
糖類としては、グルコース、フルクトース及びショ糖等が用いられる。
これらの化合物以外に、少なくとも２個の活性水素を有する化合物として、硫化水素及びアンモニア等も使用できる。
【００２１】
これらの少なくとも２個の活性水素を有する化合物のうち、ジオールが好ましく、更に好ましくはアルキレングリコール、特に好ましくは炭素数２〜３０のアルキレングリコール、最も好ましくは炭素数２〜４のアルキレングリコール（エチレングリコール、１，２−プロピレングリコール、１，３−プロピレングリコール、１，４−ブタンジオール等）である。
【００２２】
ポリエーテルポリオール（ａａ）の数平均分子量（Ｍｎ）は、２００以上が好ましく、更に好ましくは３００以上、特に好ましくは４００以上であり、また、１０，０００以下が好ましく、更に好ましくは８，０００以下、特に好ましくは６，０００以下である。この範囲内であると、接着強度が更に高くなりやすい。
Ｍｎは、ゲルパーミエーションクロマトグラフィー（ＧＰＣ）を用いて、ポリエチレングリコール又はポリスチレンを標準物質として求めることができる。
ポリエーテルポリオール（ａａ）は、通常のアルキレンオキシド付加反応によって製造され得る。
【００２３】
ポリオール（Ａ）におけるオキシエチレン基の含有量（重量％）は、ポリオール（Ａ）の重量に基づいて、２０以上が好ましく、更に好ましくは３０以上、特に好ましくは４０であり、また、９５以下が好ましく、更に好ましくは９０以下、特に好ましくは８０以下である。この範囲内であると、さらに良好な接着性及び分解性を有する医療用接着剤が得やすい。
【００２４】
ポリオール（Ａ）における化学式（１）で表される有機基（ｂ）の含有量（重量％）は、ポリオール（Ａ）の重量に基づいて、２以上が好ましく、更に好ましくは５以上、特に好ましくは１０であり、また、７０以下が好ましく、更に好ましくは５０以下、特に好ましくは４０以下である。この範囲内であると、良好な作業性と分解性を有する医療用接着剤が得られやすい。
【００２５】
ポリオール（Ａ）における化学式（２）で表される有機基（ｃ）及び／又は化学式（３）で表される有機基（ｄ）の含有量（重量％）は、ポリオール（Ａ）の重量に基づいて、２以上が好ましく、更に好ましくは５以上、特に好ましくは１０であり、また、７０以下が好ましく、更に好ましくは５０以下、特に好ましくは４０以下である。この範囲内であると、良好な作業性と分解性を有する医療用接着剤が得られやすい。
有機基（ｃ）と有機基（ｄ）が共に存在する場合、その比率は特に限定されず、任意の比率のものが使用できる。
【００２６】
ポリオール（Ａ）のＭｎは、２５０以上が好ましく、更に好ましくは３５０以上、特に好ましくは４５０以上であり、また、２０，０００以下が好ましく、更に好ましくは１６，０００以下、特に好ましくは１２，０００以下である。この範囲内であると、生体の動きにさらに充分追従しやすい柔軟性を有し、さらに作業性のよい医療用接着剤が得やすい。
【００２７】
ポリエーテルポリオール（ａａ）と、ε−カプロラクトン（ｂｂ）並びにトリメチレンカーボネート（ｃｃ）及び／又はＬ−ラクチド（ｄｄ）とを開環重合させる方法は特に限定されず、公知の方法で行うことができ、例えば（ａａ）と、（ｂｂ）並びに（ｃｃ）及び／又は（ｄｄ）とを好ましくは１２０〜２００℃で、好ましくは３〜１０時間で、２−エチルヘキサン酸錫等の触媒の存在下に開環重合させることによりポリオール（Ａ）を得ることができる。
【００２８】
ポリイソシアネート（Ｂ）としては、炭素数（イソシアネート基中の炭素を除く、以下同様）６〜１９の芳香族ポリイソシアネート、炭素数１〜２２の脂肪族ポリイソシアネート、炭素数６〜１９の脂環族ポリイソシアネート、炭素数８〜１６の芳香脂肪族ポリイソシアネート、これらの変性体及びこれらの２種以上の混合物等が用いられる。
【００２９】
芳香族ポリイソシアネートとしては、１，３−又は１，４−フェニレンジイソシアネート（ＰＤＩ）、２，４−又は２，６−トリレンジイソシアネート（ＴＤＩ）、粗製ＴＤＩ、２，４’−又は４，４’−ジフェニルメタンジイソシアネート（ＭＤＩ）、粗製ＭＤＩ、１，５−ナフタレンジイソシアネート、４，４’，４’’−トリフェニルメタントリイソシアネート、ｍ−又はｐ−イソシアナトフェニルスルホニルイソシアネート及びこれらの混合物等が挙げられる。
【００３０】
脂肪族ポリイソシアネートとしては、フッ素を含まない脂肪族ポリイソシアネート及び含フッ素脂肪族ポリイソシアネート等が用いられる。フッ素を含まない脂肪族ポリイソシアネートとしては、メチレンジイソシアネート、エチレンジイソシアネート、テトラメチレンジイソシアネート、ヘキサメチレンジイソシアネート（ＨＤＩ）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、２−イソシアナトエチル−２，６−ジイソシアナトヘキサノエート及びこれらの混合物等が挙げられる。
【００３１】
含フッ素脂肪族ポリイソシアネートとしては、ＯＣＮ−Ｒf−ＮＣＯで表されるもの、ＯＣＮ−ＣＨ2−Ｒf−ＣＨ2−ＮＣＯで表されるもの、ＯＣＮ−ＣＦ2−Ｒ−ＣＦ2−ＮＣＯで表されるもの、ＯＣＮ−ＣＨ2−ＣＦ2−Ｒ−ＣＦ2−ＣＨ2−ＮＣＯで表されるもの、ＯＣＮ−ＣＨ（ＣＦ3）−Ｒ−ＣＨ（ＣＦ3）−ＮＣＯで表されるもの及びこれらの混合物等が用いられる。但し、式中Ｒfは、エーテル結合を含有してもよい炭素数１〜２０のパーフルオロアルキレン基を表し、Ｒは、エーテル結合を含有してもよい炭素数１〜１８のアルキレン基を表す。
【００３２】
ＯＣＮ−Ｒf−ＮＣＯで表されるものとしては、ジフルオロメチレンジイソシアネート、パーフルオロジメチレンジイソシアネート、パーフルオロトリメチレンジイソシアネート、パーフルオロエイコサジイソシアネート、ビス（イソシアナトパーフルオロエチル）エーテル及びビス（ジイソシアナトパーフルオロイソプロピル）エーテル等が挙げられる。
【００３３】
ＯＣＮ−ＣＨ2−Ｒf−ＣＨ2−ＮＣＯで表されるものとしては、ビス（イソシアナトメチル）ジフルオロメタン、ビス（イソシアナトメチル）パーフルオロエタン、ビス（イソシアナトメチル）パーフルオロプロパン、ビス（イソシアナトメチル）パーフルオロブタン（ＦＨＭＤＩ）、ビス（イソシアナトメチル）パーフルオロペンタン、ビス（イソシアナトメチル）パーフルオロヘキサン、ビス（イソシアナトメチル）パーフルオロエイコサン及びビス（イソシアナトメチルパーフルオロエチル）エーテル等が挙げられる。
【００３４】
ＯＣＮ−ＣＦ2−Ｒ−ＣＦ2−ＮＣＯで表されるものとしては、ビス（イソシアナトジフルオロメチル）メタン、ビス（イソシアナトジフルオロメチル）プロパン、ビス（イソシアナトジフルオロメチル）オクタデカン及び２，２’−ビス（イソシアナトジフルオロメチルエチル）エーテル等が挙げられる。
【００３５】
ＯＣＮ−ＣＨ2−ＣＦ2−Ｒ−ＣＦ2−ＣＨ2−ＮＣＯで表されるものとしては、ビス（２−イソシアナト−１，１−ジフルオロエチル）メタン、ビス（２−イソシアナト−１，１−ジフルオロエチル）プロパン、ビス（２−イソシアナト−１，１−ジフルオロエチル）ヘキサデカン及びビス（２−イソシアナト−１，１−ジフルオロエチルエチル）エーテル等が挙げられる。
【００３６】
ＯＣＮ−ＣＨ（ＣＦ3）−Ｒ−ＣＨ（ＣＦ3）−ＮＣＯで表されるものとしては、ジイソシアナト−１，１，１，４，４，４−ヘキサフルオロペンタン及びビス（イソシアナト−３，３，３−トリフルオロプロピル）エーテル等が挙げられる。
【００３７】
脂環族ポリイソシアネートとしては、フッ素を含まない脂環族ポリイソシアネート及び含フッ素脂環族ポリイソシアネート等が用いられる。
フッ素を含まない脂環族ポリイソシアネートとしては、イソホロンジイソシアネート（ＩＰＤＩ）、ジシクロヘキシルメタン−４，４’−ジイソシアネート（水添ＭＤＩ）、シクロヘキシレンジイソシアネート、メチルシクロヘキシレンジイソシアネート（水添ＴＤＩ）、４，４’，４’’−トリシクロヘキシルメタントリイソシアネート、ビス（２−イソシアナトエチル）−４−シクロヘキセン−１，２−ジカルボキシレート、２，５−又は２，６−ノルボルナンジイソシアネート及びこれらの混合物等が挙げられる。
【００３８】
含フッ素脂環族ポリイソシアネートとしては、ジイソシアナトパーフルオロシクロヘキサン、ジイソシアナトテトラフルオロシクロヘキサン、ビス（イソシアナトメチル）パーフルオロシクロヘキサン、ビス（イソシアナトメチル）テトラフルオロシクロヘキサン、ビス（イソシアナトメチル）パーフルオロジメチルシクロヘキサン、ビス（イソシアナトメチル）ジメチルテトラフルオロシクロヘキサン、ビス（イソシアナトジフルオロメチル）シクロヘキサン、ビス（イソシアナトパーフルオロシクロヘキシル）、ビス（イソシアナトテトラフルオロシクロヘキシル）、ビス（イソシアナトパーフルオロシクロヘキシル）パーフルオロプロパン、ビス（イソシアナトテトラフルオロシクロヘキシル）パーフルオロプロパン、ビス（イソシアナトメチルパーフルオロシクロヘキシル）パーフルオロプロパン、ビス（イソシアナトメチルテトラフルオロシクロヘキシル）パーフルオロプロパン、ビス（２−イソシアナト−１，１−ジフルオロエチル）シクロヘキサン、ビス（２−イソシアナト−１，１−ジフルオロエチル）シクロヘキサン及びこれらの混合物等が挙げられる。
【００３９】
芳香脂肪族ポリイソシアネートとしては、フッ素を含まない芳香脂肪族ポリイソシアネート及び含フッ素芳香脂肪族ポリイソシアネート等が用いられる。
フッ素を含まない芳香脂肪族ポリイソシアネートとしては、ｍ−又はｐ−キシリレンジイソシアネート（ＸＤＩ）、α，α，α’，α’−テトラメチルキシリレンジイソシアネート（ＴＭＸＤＩ）、α，α，α’，α’−テトラエチルキシリレンジイソシアネート（ＴＭＸＤＩ）及びこれらの混合物等が挙げられる。
【００４０】
含フッ素芳香脂肪族ポリイソシアネートとしては、ビス（イソシアナトメチル）パーフルオロベンゼン、ビス（イソシアナトメチル）ジメチルパーフルオロベンゼン、ビス（イソシアナトパーフルオロフェニル）パーフルオロプロパン、ビス（イソシアナトメチルパーフルオロフェニル）パーフルオロプロパン、ビス（２−イソシアナト−２，２−ジフルオロエチル）ベンゼン、ビス（２−イソシアナト−１，１−ジフルオロエチル）ベンゼン及びこれらの混合物等が挙げられる。
【００４１】
これらの変性体としては、変成ＨＤＩ（ウレタン変性ＨＤＩ、カルボジイミド変性ＨＤＩ及びトリヒドロカルビルホスフェート変性ＨＤＩ等）、変成ＦＨＭＤＩ（ウレタン変性ＦＨＭＤＩ、カルボジイミド変性ＦＨＭＤＩ及びトリヒドロカルビルホスフェート変性ＦＨＭＤＩ等）、変性ＭＤＩ（ウレタン変性ＭＤＩ、カルボジイミド変性ＭＤＩ及びトリヒドロカルビルホスフェート変性ＭＤＩ等）、変性ＴＤＩ（ウレタン変性ＴＤＩ、カルボジイミド変性ＴＤＩ及びトリヒドロカルビルホスフェート変性ＴＤＩ等）、及びこれらの混合物等が挙げられる。
【００４２】
また、上記以外のポリイソシアネートとして、第３級アミノ基含有ポリイソシアネート［Ｎ，Ｎ−ビス（イソシアナトエチル）メチルアミン及びＮ，Ｎ−ビス（４−イソシアナトシクロヘキシル）メチルアミン等］及び第４級アンモニオ基含有ポリイソシアネート［塩化Ｎ，Ｎ−ビス（イソシアナトエチル）ジメチルアンモニウム及び塩化Ｎ，Ｎ−ビス（４−イソシアナトシクロヘキシル）ジメチルアンモニウム等］等も好ましく使用できる。これらのポリイソシアネートを使用することにより、硬化反応性が更に高くなる。
【００４３】
これらのポリイソシアネート（Ｂ）のうち、安全性等の観点から、脂肪族ポリイソシアネート、脂環族ポリイソシアネート、第３級アミノ基含有ポリイソシアネート及び第４級アンモニオ基含有ポリイソシアネートが好ましく、反応性等の観点から、更に好ましくは含フッ素脂肪族ポリイソシアネート、含フッ素脂環族ポリイソシアネート、第３級アミノ基含有ポリイソシアネート及び第４級アンモニオ基含有ポリイソシアネート、特に好ましくは含フッ素脂肪族ポリイソシアネート及び含フッ素脂環族ポリイソシアネート、最も好ましくはＯＣＮ−ＣＨ2−Ｒf−ＣＨ2−ＮＣＯで表されるものである。
【００４４】
イソシアネート基含有ウレタンプレポリマーは、ポリオール（Ａ）とポリイソシアネート（Ｂ）とを反応させて得られる構造を有する。
ポリオール（Ａ）単位とポリイソシアネート（Ｂ）単位との含有量比は、（Ｂ）のイソシアネート基と（Ａ）の水酸基との当量比（ＮＣＯ／ＯＨ当量比）として、１．５以上が好ましく、更に好ましくは１．７以上、特に好ましくは１．８、最も好ましくは１．９であり、また２．５以下が好ましく、更に好ましくは２．３以下、特に好ましくは２．１であり、最も好ましいのは２.０である。この範囲内であると、接着強度が更に高くなりやすい。
【００４５】
また、イソシアネート基含有ウレタンプレポリマーのＮＣＯ含有量（重量％）は、１以上が好ましく、更に好ましくは１．１以上、特に好ましくは１．２以上、更に特に好ましくは１．３以上、最も好ましくは１．４以上、また、１０以下が好ましく、更に好ましくは８以下、特に好ましくは５以下、更に特に好ましくは３以下、最も好ましくは２．５以下である。この範囲であると、得られた接着剤の硬化性及び生体の動きへの追従性が更に良好となりやすい。
【００４６】
イソシアネート基含有ウレタンプレポリマーは、公知の方法により、ポリオール（Ａ）とポリイソシアネート（Ｂ）とを反応させて得ることができ、例えば（Ａ）と（Ｂ）とを、好ましくは５０〜１３０℃で、好ましくは１〜１０時間反応させることによりイソシアネート基末端ウレタンプレポリマーを得ることができる。また、この反応は触媒［例えば、錫や鉛の有機化合物（ジブチル錫ジラウレート等）及び３級アミン（トリブチルアミン等）］の存在下で行なってもよい。
【００４７】
本発明の接着剤は、微量の水分の存在、例えば空気中の水分により急速に重合を起こし、強靭な膜を形成して、被接着体を強固に接着することができる。
被接着体の材質には制限がないが、コラーゲン及びケラチン等のタンパク質等が適している。
また、被接着体の性状としては、リジッドな構造であっても、フレキシブルな構造であってもよいが、本発明の接着剤の接着後の柔軟性を効果的に活用するにはフレキシブルな構造により適している。
このような被接着体としては制限がないが、動物が好ましく、特に好ましくは哺乳物、最も好ましくは人間である。すなわち、本発明の接着剤は、内臓、血管、骨格、神経及び皮膚等の外科手術などの医療用接着剤として好適である。
本発明の接着剤は、血管、心臓、気管、肺、食道、胃、十二指腸、小腸、大腸、直腸、腎臓、脾臓、膵臓又は神経等の接合、出血阻止、酵素の漏れ阻止、縫合に先立つ仮固定、患部の補強又は最小血管の狭窄事故の回避等に用いる外科用接着剤として有用である。また、本発明の医療用接着剤は手術ばかりでなく創傷部や切創部等の接合、歯科における接着治療及び生理活性を有する薬物と組み合わせて薬を徐々に放出させることによる治療等医療全般にわたって有用であり、高信頼性と高性能を賦与するものである。
【００４８】
尚、本発明の医療用接着剤には、必要に応じて、公知の他の成分を配合することができる。たとえば、医療用接着剤として用いる場合、イソシアネート基含有ウレタンプレポリマー以外の構成成分として、必要に応じて生理活性を有する薬物（中枢神経用薬、アレルギー用薬、循環器官用薬、呼吸器官用薬、消化器官用薬、ホルモン剤、代謝性医薬品、抗悪性腫瘍剤、抗生物質製剤及び化学療法剤等）、充填剤（カーボンブラック、ベンガラ、ケイ酸カルシウム、ケイ酸ナトリウム、酸化チタン、アクリル系樹脂粉末及び各種セラミック粉末等）、軟化剤（ＤＢＰ、ＤＯＰ、ＴＣＰ、トリブトキシエチルホスフェート及びその他各種エステル類等）並びに安定剤（トリメチルジヒドロキノン、フェニル−β−ナフチルアミン、Ｐ−イソプロポキシジフェニルアミン及びジフェニル−Ｐ−フェニレンジアミン等）を配合することができる。これらを配合する場合、これらの配合量は、本発明の接着剤に対して好ましくは０．１〜２０重量％、更に好ましくは０．５〜５重量％である。
【００４９】
イソシアネート基含有ウレタンプレポリマーは、微量の水分の存在、例えば空気中の水分により急速に重合を起こし、強靭な膜を形成する。従って本発明の医療用接着剤に配合する各成分は、無水のものを用いる必要がある。各構成成分を配合することにより接着剤を製造する際も空気を遮断しておくのが好ましい。得られた接着剤は、例えば空気を遮断したアンプル等の容器に充填しておくことにより、長期間保存しておくことができる。
【００５０】
本発明の医療用接着剤は、公知の方法により被接着体に塗布することができる。たとえば、外科用接着剤として使用する場合、手術に於いて、生体組織を本発明の医療用接着剤で接合する際の接合方法としては、切開部に直接本発明の接着剤を塗布する直接接着法；ダクロン、酸化セルロース、コラーゲン、キチン、ポリウレタン、ポリエステル又はＰＶＡ等の薄い布片や綿状物及び静脈、筋膜又は筋肉等の生体組織片を患部に当て、本発明の接着剤を塗布する被覆接着法；部分的に縫合糸をかけ残りの接合部にシールするように本発明の接着剤を塗布する縫合固定法等が挙げられる。塗布方法としては、例えば毛筆、ピンセット、特殊なヘラを用いる方法やフレオンないしは窒素ガスを使用したスプレーによる方法が挙げられる。また本発明の医療用接着剤は生体組織の接着ばかりでなく、柔軟性や生体組織との結合性を利用して動脈瘤等に対するコーティング剤、あるいは密栓物質、髄液漏等に対するシーリング剤として患部への塗布やカテーテル等を用いる注入等の方法で用いることができる。
本発明の医療用接着剤を生体に用いた場合、早いもので数週間以内、遅いもので数ヶ月以内に分解が進行する。
【実施例】
【００５１】
以下実施例により本発明を更に説明するが、本発明はこれに限定されるものではない。以下、特記しない限り、部は重量部を、％は重量％を示す。
＜実施例１＞
反応容器にポリエーテルジオール（プロピレングリコールをスタート物質とするエチレンオキシドとプロピレンオキシドとのランダム共重合体、Ｍｎ：３，０００、オキシエチレン含有量：８０％）６０部、ε−カプロラクトン２０部、トリメチレンカーボネート２０部及び０．３３Ｍの２−エチルヘキサン酸錫トルエン溶液９０μＬを仕込み、窒素雰囲気下１８０℃で８時間反応させた。冷却後１１０℃、０．１ｍｍＨｇの減圧下で未反応のモノマーを除去して、Ｍｎ４，９８０のポリオール（１）を得た。
反応容器にポリオール（１）１００部を仕込み、９０℃にて減圧下脱水した後、ビス（イソシアナトメチル）パーフルオロブタン（ＦＨＭＤＩ、ＯＣＮ−ＣＨ2（ＣＦ2）4ＣＨ2−ＮＣＯ）１２．５部（ＮＣＯ／ＯＨ当量比＝２．０）を加え、８０℃で８時間反応させてＮＣＯ含有量１．５％のイソシアネート基含有ウレタンプレポリマー（１）を得た。この（１）をそのまま医療用接着剤（Ｘ１）とした。
【００５２】
＜実施例２＞
反応容器にポリエーテルジオール（プロピレングリコールをスタート物質とするエチレンオキシドとプロピレンオキシドとのランダム共重合物、Ｍｎ：２，０００、オキシエチレン含有量：６０％）７０部、ε−カプロラクトン２０部、トリメチレンカーボネート１０部及び０．３３Ｍの２−エチルヘキサン酸錫トルエン溶液９０μＬを仕込み、窒素雰囲気下１８０℃で８時間反応させた。冷却後１１０℃、０．１ｍｍＨｇの減圧下で未反応のモノマーを除去して、Ｍｎ５，７８０のポリオール（２）を得た。
反応容器にポリオール（２）１００部を仕込み、９０℃にて減圧下脱水した後、ビス（イソシアナトメチル）パーフルオロヘキサン（ＯＣＮ−ＣＨ2（ＣＦ2）6ＣＨ2−ＮＣＯ）６１．１部（ＮＣＯ／ＯＨ当量比＝２．３）を加え、８０℃で８時間反応させてＮＣＯ含有量２．４％のイソシアネート基含有ウレタンプレポリマー（２）を得た。この（２）をそのまま医療用接着剤（Ｘ２）とした。
【００５３】
＜実施例３＞
反応容器にポリエーテルジオール（プロピレングリコールをスタート物質とするエチレンオキシドとプロピレンオキシドとのランダム共重合物、Ｍｎ：３，０００、オキシエチレン含有量：８０％）６０部、ε−カプロラクトン２０部、Ｌ−ラクチド２０部及び０．３３Ｍの２−エチルヘキサン酸錫トルエン溶液９０μＬを仕込み、窒素雰囲気下１８０℃で８時間反応させた。冷却後１１０℃、０．１ｍｍＨｇの減圧下で未反応のモノマーを除去して、Ｍｎ４，９８０のポリオール（３）を得た。
反応容器にポリオール（３）１００部を仕込み、９０℃にて減圧下脱水した後、ＦＨＭＤＩ１２．５部（ＮＣＯ／ＯＨ当量比＝２．０）を加え、８０℃で８時間反応させてＮＣＯ含有量１．５％のイソシアネート基含有ウレタンプレポリマー（３）を得た。この（３）をそのまま医療用接着剤（Ｘ３）とした。
【００５４】
＜実施例４＞
反応容器にポリエーテルジオール（プロピレングリコールをスタート物質とするエチレンオキシドとプロピレンオキシドとのランダム共重合物、Ｍｎ：４，０００、オキシエチレン含有量：９０％）７０部、ε−カプロラクトン１０部、トリメチレンカーボネート１０部、Ｌ−ラクチド１０部及び０．３３Ｍの２−エチルヘキサン酸錫トルエン溶液９０μＬを仕込み、窒素雰囲気下１８０℃で８時間反応させた。冷却後１１０℃、０．１ｍｍＨｇの減圧下で未反応のモノマーを除去して、Ｍｎ５，７２０のポリオール（４）を得た。
反応容器にポリオール（４）１００部を仕込み、９０℃にて減圧下脱水した後、ＦＨＭＤＩ１２．６部（ＮＣＯ／ＯＨ当量比＝２．３）を加え、８０℃で８時間反応させてＮＣＯ含有量１．７％のイソシアネート基含有ウレタンプレポリマー（４）を得た。この（４）をそのまま医療用接着剤（Ｘ４）とした。
【００５５】
＜実施例５＞
反応容器にポリエーテルジオール（プロピレングリコールをスタート物質とするエチレンオキシドとプロピレンオキシドとのランダム共重合物、Ｍｎ：３，０００、オキシエチレン含有量：８０％）７０部、ε−カプロラクトン１０部、トリメチレンカーボネート１０部、Ｌ−ラクチド１０部及び０．３３Ｍの２−エチルヘキサン酸錫トルエン溶液９０μＬを仕込み、窒素雰囲気下１８０℃で８時間反応させた。冷却後１１０℃、０．１ｍｍＨｇの減圧下で未反応のモノマーを除去して、Ｍｎ３，８７０のポリオール（５）を得た。
反応容器にポリオール（５）１００部を仕込み、９０℃にて減圧下脱水した後、ＦＨＭＤＩ１３．１部（ＮＣＯ／ＯＨ当量比＝１．８）を加え、８０℃で８時間反応させてＮＣＯ含有量１．４％のイソシアネート基含有ウレタンプレポリマー（５）を得た。この（５）をそのまま医療用接着剤（Ｘ５）とした。
【００５６】
＜比較例１＞
反応容器にポリエーテルポリオール（プロピレングリコールをスタート物質とするエチレンオキシドとプロピレンオキシドとのランダム共重合体、Ｍｎ３，０００、オキシエチレン含有量８０％）９０部及びエチレングリコールをスタート物質とするポリカプロラクトンジオール（Ｍｎ：５２０）１０部を仕込み、９０℃にて減圧下脱水した後、ＴＤＩ１７．１部（ＮＣＯ／ＯＨ当量比＝２．０）を加え、８０℃で８時間反応させてＮＣＯ含有量３．５％のイソシアネート基含有ウレタンプレポリマー（６）を得た。この（６）をそのまま比較用の医療用接着剤（Ｒ１）とした。
【００５７】
＜比較例２＞
反応容器にポリ乳酸（Ｍｎ：２，９００）１００部を仕込み、９０℃にて減圧下脱水した後、ＴＤＩ１２．０部（ＮＣＯ／ＯＨ当量比＝２．０）を加え、８０℃で８時間反応させてＮＣＯ含有量２．６％のイソシアネート基含有ウレタンプレポリマー（７）を得た。この（７）をそのまま比較用の医療用接着剤（Ｒ２）とした。
【００５８】
＜比較例３＞
反応容器にポリエーテルポリオール（プロピレングリコールをスタート物質とするエチレンオキシドとプロピレンオキシドとのランダム共重合体、Ｍｎ２，０００、オキシエチレン含有量８０％）６０部、トリメチレンカーボネート２０部、Ｌ−ラクチド３０部及び０．３３Ｍの２−エチルヘキサン酸錫トルエン溶液９０μＬを仕込み、窒素雰囲気下１８０℃で８時間反応させた。冷却後１１０℃、０．１ｍｍＨｇの減圧下で未反応のモノマーを除去して、Ｍｎ３，０００のポリオール（６）を得た。
反応容器にポリオール（６）１００部を仕込み、９０℃にて減圧下脱水した後ＴＤＩ８．７部（ＮＣＯ／ＯＨ当量比＝２．０）を加え、８０℃で８時間反応させてＮＣＯ含有量１．９％のイソシアネート基含有ウレタンプレポリマー（８）を得た。この（８）をそのまま比較用の医療用接着剤（Ｒ３）とした。
【００５９】
＜ｉｎ  ｖｉｖｏにおける接着性試験＞
雑種成犬（４頭使用）の肝臓実質を約２ｃｍの長さにわたる想定切離線に従って鉗子をかけ、ついで鉗子の内側に沿って肝臓実質を切除した。この切断面全体に対して、本発明の医療用接着剤（Ｘ１）〜（Ｘ５）又は比較用の医療用接着剤（Ｒ１）〜（Ｒ３）を塗布し、その上からフッ素樹脂フィルムで押さえ１５分後、フィルムをはがし、患部の観察を行った。
比較用の医療用接着剤（Ｒ１）〜（Ｒ３）は、粘度が高く一部ワックス状であったため作業性が悪く、また、生体組織との結合性が悪く塗布面から血液の漏洩がみられ止血性にも問題があった。また、接着後の樹脂が固く、生体の柔軟な動きに追従できないという問題も見られた。これに対して、本発明の医療用接着剤（Ｘ１）〜（Ｘ５）は、いずれも作業性が良好であり、組織とよく結合していることにより塗布面からの血液の漏洩が無く止血性が良好であった。また、接着後の樹脂は柔軟であり、生体組織の動きによく追従していた。
【００６０】
＜ｉｎ  ｖｉｖｏにおける分解性試験＞
本発明の医療用接着剤（Ｘ１）〜（Ｘ５）又は比較用の医療用接着剤（Ｒ１）〜（Ｒ３）をマウス（４頭使用）の肝臓表面に少量塗布した後、患部を塞いだ。６ヶ月後、これらのマウスの解剖を行い分解性について目視にて調べた。
本発明の医療用接着剤（Ｘ１）〜（Ｘ５）は、分解がかなりすすみ初期の形状を保っていなかった。比較用の医療用接着剤（Ｒ１）〜（Ｒ２）は、分解はほとんど見られず初期の形状のままであった。